ЭЛЕКТРОЛЮМИНЕСЦЕНТНОЕ УСТРОЙСТВО

1. Электролюминесцентное устройство, содержащее по меньшей мере один электролюминесцентный источник (2) света для испускания первичного излучения, предпочтительно имеющего длины волн от 200 до 490 нм, и по меньшей мере один светопреобразующий элемент (3), расположенный на пути лучей первичного излучения, для частичного поглощения первичного излучения и испускания вторичного излучения, причем этот светопреобразующий элемент (3) имеет размер в направлении (5) излучения первичного излучения, который является меньшим, чем средняя длина рассеяния первичного излучения в светопреобразующем элементе (3).
2. Электролюминесцентное устройство по п.1, отличающееся тем, что светопреобразующий элемент состоит из материала, который в светопреобразующем элементе имеет плотность от 93 до 99,5% от теоретической плотности этого материала.
3. Электролюминесцентное устройство по п.1 или 2, отличающееся тем, что вторичное излучение содержит одну или более областей спектра с большими длинами волн, чем длины волн первичного излучения.
4. Электролюминесцентное устройство по п.1, отличающееся тем, что средняя длина поглощения первичного излучения в светопреобразующем элементе (3) является меньшей, чем средняя длина рассеяния первичного излучения, предпочтительно меньшей, чем размер светопреобразующего элемента (3) в направлении (5) излучения первичного излучения.
5. Электролюминесцентное устройство по п.1, отличающееся тем, что светопреобразующий элемент (3) содержит первую, по существу, плоскую поверхность (3a), которая обращена к электролюминесцентному источнику (2) света, и вторую поверхность (3b), которая имеет структуру (6) для улучшения вывода света из светопреобразующего элемента (3).
A
6. Электролюминесцентное устройство по п.1, отличающееся тем, что по меньшей мере та сторона светопреобразующего элемента (3), которая обращена от электролюминесцентного источника (2) света, окружена выводным элементом (7) из по меньшей мере одного материала с показателем преломления n>1,3.
C
C
A
7. Электролюминесцентное устройство по п.6, отличающееся тем, что светопреобразующий элемент (3) имеет показатель преломления n и |n-n|>0,1.
8. Электролюминесцентное устройство по п.1, отличающееся тем, что светопреобразующий элемент (3) преобразует от 75 до 90%, предпочтительно от 80 до 85%, первичного излучения во вторичное излучение.
9. Электролюминесцентное устройство по п.1, отличающееся тем, что светопреобразующий элемент (3) имеет размер по меньшей мере 50 мкм в направлении (5) излучения первичного излучения.
10. Электролюминесцентное устройство по п.1, отличающееся тем, что материал светопреобразующего элемента (3) содержит по меньшей мере один материал из групп, состоящих из
I
II
III
IV
1-x-y
x
y
3
1-z
z
5
12
(M M M )(AlM )O,
I
II
III
IV
где M=(Y, Lu); M=(Gd, La, Yb); M=(Tb, Pr, Ce, Er, Nd, Eu) и M=(Gd, Sc) при 0≤x≤1; 0≤y≤0,1 и 0≤z≤1,
I
II
III
1-x-y
x
y
2
3
(M M M )O,
I
II
III
где M=(Y, Lu); M=(Gd, La, Yb) и M=(Tb, Pr, Ce, Er, Nd, Eu, Bi, Sb) при 0≤x≤1 и 0≤y≤0,1,
I
II
III
1-x-y
x
y
1-z
z
(M M M )SSe,
I
II
III
где M=(Ca, Sr, Mg, Ba); M=(Ce, Eu, Mn, Tb, Sm, Pr, Sb, Sn) и M=(K, Na, Li, Pb, Zn) при 0≤x≤0,01; 0≤y≤0,05 и 0≤z≤1,
I
II
III
1-x-y
x
y
(M M M )O,
I
II
III
где M=(Ca, Sr, Mg, Ba); M=(Ce, Eu, Mn, Tb, Sm, Pr) и M=(K, Na, Li, Pb, Zn) при 0≤x≤0,1 и 0≤y≤0,1,
I
II
III
2-x
x
2
7
(M M M )O,
I
II
III
где M=(La, Y, Gd, Lu, Ba, Sr); M=(Eu, Tb, Pr, Ce, Nd, Sm, Tm) и M=(Hf, Zr, Ti, Ta, Nb) при 0≤x≤1,
I
II
III
IV
1-x
x
1-y
y
3
(M M M M )O,
I
II
III
IV
где M=(Ba, Sr, Ca, La, Y, Gd, Lu); M=(Eu, Tb, Pr, Ce, Nd, Sm, Tm); M=(Hf, Zr, Ti, Ta, Nb) и M=(Al, Ga, Sc, Si) при 0≤x≤0,1 и 0≤y≤0,1
11. Способ изготовления светопреобразующего элемента (3) в электролюминесцентном устройстве по п.1, который содержит следующие этапы:
спекание материала светопреобразующего элемента при температуре от 1700 до 1750°C в течение от 2 до 8 ч в восстановительных условиях или спекание материала светопреобразующего элемента при температуре от 1700 до 1750°C в течение от 10 до 24 ч в вакууме с использованием спекающей добавки, предпочтительно оксида магния или оксида кремния, в количестве от 500 до 1000 м.д. по отношению к керамической основной фазе материала,
спекание материала светопреобразующего элемента при температуре от 1700 до 1750°C в течение от 9 до 11 ч в атмосфере аргона под давлением от 0,5 до 2,0 кбар,
отжиг материала светопреобразующего элемента при температуре от 1200 до 1400°C в течение от 2 до 20 ч в кислородсодержащей атмосфере, предпочтительно воздухе.